"着色材料A、結合剤樹脂B、光重合性化合物C、光重合開始剤D及び溶剤Eを含み、前記光重合開始剤Dが、一つの分子内に少なくとも2つの光活性オキシムエステル骨格を有する化合物を含む着色感光性樹脂組成物において、前記一つの分子内に少なくとも2つの光活性オキシムエステル骨格を有する化合物は、下記化学式18で表される化合物がR1又はR2を介して二量化された化合物であることを特徴とする着色感光性樹脂組成物。前記化学式18において、R1,R2,及びR3は、それぞれ独立に、R11,OR11,COR11,SR11,CONR12R13又はCNを示し、R4及びR5は、それぞれ独立に、R11,OR11,SR11,COR11,CONR12R13,NR12COR11,OCOR11,COOR11,SCOR11,OCSR11,COSR11,CSOR11,CN,ハロゲン原子又は水酸基を示し、a及びbは、それぞれ独立に、0~3である。R11、R12及びR13は、それぞれ独立に、水素原子、炭素原子数1~20のアルキル基、炭素原子数6~30のアリール基、炭素原子数7~30のアリールアルキル基又は炭素原子数2~20の複素環基を示し、ここで、アルキル基、アリール基、アリールアルキル基及び複素環基の水素原子は、R21,OR21,COR21,SR21,NR22R23,CONR22R23,-NR22-OR23,-NCOR22-OCOR23,-C=N-OR21-R22,-C=N-OCOR21-R22,CN,ハロゲン原子、-CR21=CR22R23,-CO-CR21=CR22R23,OCO-CR21=CR22R23,O-C1-6アルキレン-OCOR21,COOR21又はエポキシ基で置換されていてもよく、R21,R22及びR23は、それぞれ独立に、水素原子、炭素原子数1~20のアルキル基、炭素原子数6~30のアリール基、炭素原子数7~30のアリールアルキル基又は炭素原子数2~20の複素環基を示し、前記R11,R12,R13,R21,R22及びR23で示される置換基のアルキレン部分のメチレン基は、不飽和結合、エーテル結合、チオエーテル結合、エステル結合、チオエステル結合、アミド結合又はウレタン結合によって1~5回中断されていてもよく、前記置換基のアルキル部分は分岐側鎖があってもよく、環状アルキルであってもよく、前記置換基のアルキル末端は不飽和結合であってもよく、また、R12とR13及びR22とR23は、それぞれ共に環を形成していてもよく、R3は、隣接するベンゼン環と共に環を形成していてもよい。前記R1又はR2を介して二量化された化合物が、下記化学式19又は20で表される化合物であることを特徴とする請求項1に記載の着色感光性樹脂組成物。前記化学式19及び化学式20において、R1,R2,R3,R4,R5,a及びbは、前記化学式18で定義されたものと同義である。前記R1又はR2を介して二量化された化合物が、下記化学式28で表される化合物であることを特徴とする請求項1に記載の着色感光性樹脂組成物。前記光重合開始剤Dの含有量が、固形分を基準として、前記結合剤樹脂B及び前記光重合性化合物Cの合計量に対して質量分率で0.1~40質量であり、前記一つの分子内に少なくとも2つの光活性オキシムエステル骨格を有する化合物が、固形分を基準として、前記光重合開始剤Dに対して質量分率で10質量以上含まれることを特徴とする請求項1に記載の着色感光性樹脂組成物。請求項1~4のいずれか一項に記載された着色感光性樹脂組成物を基板上に所定のパターンに形成した後、露光及び現像して形成されるカラー層を含むことを特徴とするカラーフィルタ。請求項5に記載のカラーフィルタを具備することを特徴とする液晶表示装置。従って、本発明の目的は、カラーフィルタに適用する際、低露光量でもパターンの欠けはなく、透過度の低下がないため優秀な感度を示す着色感光性樹脂組成物を提供することにある。本発明の他の目的は、前記着色感光性樹脂組成物を利用して製造されるカラーフィルタを提供することにある。本発明の更に他の目的は、前記カラーフィルタを具備した液晶表示装置を提供することにある。前記目的を達成するために本発明は、着色材料A、結合剤樹脂B、光重合性化合物C、光重合開始剤D及び溶剤Eを含み、前記光重合開始剤Dは、一つの分子内に少なくとも2つの光活性オキシムエステル骨格を有する化合物を含むことを特徴とする着色感光性樹脂組成物を提供する。本発明はまた、本発明による着色感光性樹脂組成物を所定のパターンに形成した後、露光及び現像して形成されるカラー層を含むカラーフィルタを提供する。本発明はまた、本発明によるカラーフィルタを具備した液晶表示装置を提供する。本発明による着色感光性樹脂組成物は、カラーフィルタに適用する際、低露光量でもパターンの欠けはなく、透過度の低下がないため優秀な感度を示す優秀な高品質のカラーフィルタ及びこれを具備した液晶表示装置を提供することができる。以下、本発明を詳細に説明する。本発明による着色感光性樹脂組成物は、着色材料A、結合剤樹脂B、光重合性化合物C、光重合開始剤D及び溶剤Eを含む着色感光性樹脂組成物であり、前記光重合開始剤Dが一つの分子内に少なくとも2つの光活性オキシムエステル骨格を有する化合物を含む。着色材料A前記着色材料Aは通常顔料であり、顔料分散レジストに一般的に使用される有機顔料又は無機顔料であることが好ましい。前記着色材料Aは、必要に応じて染料を使用してもよい。無機顔料としては金属酸化物や金属錯塩などの金属化合物が挙げられ、具体的には、鉄、コバルト、アルミニウム、カドミウム、鉛、銅、チタン、マグネシウム、クロム、亜鉛、アンチモン、バリウム、カルシウムなどの金属の酸化物又は複合金属酸化物などが挙げられる。また、カーボンブラックを含んでもよい。前記有機顔料及び無機顔料としては、具体的には、色指数ThesocietyofDyersandColourists出版でピグメントで分類されている化合物が挙げられ、更に具体的には、以下のような色指数C.I.番号の顔料が挙げられるが、必ずしもこれらに限られない。C.I.ピグメントイエロー20,24,31,53,83,86,93,94,109,110,117,125,137,138,139,147,148,150,153,154,166,173,180及び185C.I.ピグメントオレンジ13,31,36,38,40,42,43,51,55,59,61,64,65,及び71C.I.ピグメントレッド9,97,105,122,123,144,149,166,168,176,177,180,192,215,216,224,242,254,255及び264C.I.ピグメントバイオレット14,19,23,29,32,36,37及び38C.I.ピグメントブルー1515:3,15:4,15:6など,21,28,60,64及び76C.I.ピグメントグリーン7,10,15,25,36,47及び58C.I.ピグメントブラウン28C.I.ピグメントブラック1及び7などこれらの着色材料Aは、それぞれ単独で、又は2種以上を組み合わせて使用してもよい。前記着色材料Aの含有量は、着色感光性樹脂組成物中の固形分に対して、質量分率で5~60質量、好ましくは、10~50質量である。着色材料Aの含有量が前記の基準で5~60質量の範囲であれば、薄膜を形成しても画素の色濃度が充分であり、現像の際、非画素部の欠落性が低下せず、残渣が発生しにくいため好ましい。本発明において、着色感光性樹脂組成物中の固形分とは、溶剤を除去した成分の合計を意味する。着色材料が顔料である場合、顔料分散剤を含有させて分散処理を行うことで、顔料が溶液の中で均一に分散された状態の顔料分散液を得ることができる。前記顔料分散剤としては、例えば、シリコン系、フッ素系、ポリエステル系、ポリアミン系、ポリアクリル系、正イオン系、負イオン系、非イオン系、陽性などの界面活性剤を使用してもよく、これらは単独で、又は2種以上を組み合わせて使用してもよい。顔料分散剤を使用する場合、その使用量は、着色感光性樹脂組成物中の着色材料A1質量部当たり好ましくは1質量部以下であり、更に好ましくは、0.05質量部~0.5質量部である。顔料分散剤の使用量が前記範囲にあれば、均一な分散状態の顔料が得られるため、前記顔料分散剤は前記範囲内で使用することが好ましい。結合剤樹脂B前記結合剤樹脂Bは、通常、光や熱の作用による反応性及びアルカリ溶解性を有し、着色材料の分散媒として作用する。本発明の着色感光性樹脂組成物に含有される結合剤樹脂Bとしては、着色材料Aに対する結合剤樹脂として作用し、カラーフィルタの製造のための現像段階で使用されるアルカリ性現像液に溶解され得る結合剤樹脂であれば全て使用することができる。前記結合剤樹脂Bは、下記化学式1で表されるノルボルネン骨格化合物B1、芳香族ビニル化合物又はN-置換マレイミド化合物B2及びカルボキシル基と不飽和結合を有する化合物B3を含む化合物の共重合反応で得られる共重合体であることが好ましく、前記得られた共重合体に、1分子中に不飽和結合とエポキシ基を有する化合物B4を更に反応させて得られる不飽和基含有樹脂であることが更に好ましい。前記化学式1において、nは0又は1であり、R1及びR2は、それぞれ独立に、水素、ヘテロ原子を含むか含まない炭素原子数1~12の脂肪族又は芳香族炭化水素であり、R3,R4,R5及びR6は、それぞれ独立に、水素、ヘテロ原子を含むか含まない炭素原子数1~30の脂肪族又は芳香族炭化水素であり、R3,R4,R5及びR6のうちから2つが選択されて連結された鎖状又は連結されない枝状である。前記化学式1で表されるノルボルネン骨格化合物B1を含む結合剤樹脂を含有する着色感光性樹脂組成物は、優れた熱的、耐化学的特性を示す。前記化学式1で表されるノルボルネン骨格化合物B1は、更に具体的には、以下の化学式2から17で表される構造式を有する化合物から選択される少なくとも1種であってもよい。一方、本明細書中に記載されたメタアクリレートとは、アクリレート及び又はメタクリレートを意味する。前記芳香族ビニル化合物又はN-置換マレイミド化合物B2として使用可能な化合物としては、具体的には、以下のものが例示される。まず、芳香族ビニル化合物としては、スチレン、ビニルトルエン、α-メチルスチレン、p-クロロスチレン、o-メトキシスチレン、m-メトキシスチレン、p-メトキシスチレン、o-ビニルベンジルメチルエーテル、m-ビニルベンジルメチルエーテル、p-ビニルベンジルメチルエーテル、o-ビニルベンジルグリシジルエーテル、m-ビニルベンジルグリシジルエーテル、p-ビニルベンジルグリシジルエーテル、インデンなどがあり、中でも、ビニルトルエンが現像性、工程性に優れるため好ましい。また、N-置換マレイミド化合物としては、N-シクロへキシルマレイミド、N-ベンジルマレイミド、N-フェニルマレイミド、N-o-ヒドロキシフェニルマレイミド、N-m-ヒドロキシフェニルマレイミド、N-p-ヒドロキシフェニルマレイミド、N-o-メチルフェニルマレイミド、N-m-メチルフェニルマレイミド、N-p-メチルフェニルマレイミド、N-o-メトキシフェニルマレイミド、N-m-メトキシフェニルマレイミド、N-p-メトキシフェニルマレイミドなどがあり、中でも、N-ベンジルマレイミドが現像性、工程性に優れるため好ましい。これらはそれぞれ単独で、又は2種以上を組み合わせて使用してもよい。前記カルボキシル基と不飽和結合を有する化合物B3としては、重合が可能な不飽和二重結合を有するカルボン酸化合物であれば特に限定されず、具体的な一例として、アクリル酸、メタクリル酸などが挙げられる。アクリル酸、メタクリル酸は、それぞれ単独で、又は2種以上を組み合わせて使用してもよい。また、これらアクリル酸、メタクリル酸に加えて、その他の酸を1種以上使用してもよい。その他の酸としては、具体的には、クロトン酸、イタコン酸、マレイン酸、フマル酸など、他の不飽和カルボン酸から選択される1種以上が挙げられる。また、α-ヒドロキシメチルアクリル酸など、同一分子のうちにヒドロキシ基及びカルボキシル基を含む単量体を併用してもよい。本発明によると、前記B1、B2及びB3を共重合して得られる共重合体B1、B2及びB3以外の単量体が更に含まれて共重合される場合も本発明に含まれるにおいて、B1、B2及びB3それぞれから誘導される構成成分の割合は、前記共重合体を構成する構成成分の合計モル数に対して、モル分率で以下の範囲にあることが好ましい。B1から誘導される構成単位:2~30モルB2から誘導される構成単位:2~95モルB3から誘導される構成単位:2~70モル特に、前記B1、B2及びB3それぞれから誘導される構成成分の割合は、前記共重合体を構成する構成成分の合計モル数に対して、モル分率で以下の範囲にあることが更に好ましい。B1から誘導される構成単位:5~30モルB2から誘導される構成単位:5~80モルB3から誘導される構成単位:5~65モル上述したように、B1、B2及びB3それぞれから誘導される構成成分の割合が前記範囲内にあれば、現像性、可溶性及び耐熱性の均衡が良好であるため、好ましい共重合体を得ることができる。本発明の一実施形態において、前記共重合体がB1、B2及びB3を共光重合させて得られる場合、以下のような方法で共重合させることで製造してもよい。攪拌機、温度計、還流冷却管、滴下ロート及び窒素導入管を具備したフラスコに、B1と、B1、B2及びB3の合計質量に対して質量基準で0.5~20倍量の溶剤を一緒に導入し、フラスコ内の雰囲気を空気から窒素に置換する。次に、溶剤を40~140°Cに昇温させた後、B2及びB3の所定量、B1、B2及びB3の合計質量に対して質量基準で0~20倍量の溶剤、及びアゾビスイソブチロニトリルやt-ブチルパーオキシ2-エチルへキシルカーボネートなどの重合開始剤を、B1、B2及びB3の合計モル数に対してモル分率で0.1~10モル添加した溶液室温又は加熱下で攪拌溶解を滴下ロートから0.1~8時間かけて前記のフラスコに滴下し、40~140°Cで1時間~10時間更に攪拌する。前記工程において、重合開始剤の一部又は全量をフラスコに入れてもよく、B1、B2及びB3の一部又は全量をフラスコに入れてもよい。前記B1、B2及びB3を共重合して得られる共重合体にB4を重合させる場合、この過程でB1、B2及びB3の残量を添加してもよい。前記工程で使用される溶媒としては、通常のラジカル重合反応の際使用される溶媒を利用してもよい。具体的には、テトラヒドロフラン、ジオキサン、エチレングリコールジメチルエチル、ジエチレングリコールジメチルエチル、アセトン、メチルエチルケトン、メチルイソブチルケトン、シクロヘキサノン、硝酸エチル、硝酸ブチル、プロピレングリコールモノメチルエチルアセテート、3-メトキシブチルアセテート、メタノール、エタノール、プロパノール、n-ブタノール、エチレングリコールモノメチルエーテル、プロピルグリコールモノメチルエーテル、トルエン、キシレン、エチルベンゼン、クロロフォルム、ジメチルスルフォキシドなどが挙げられる。これらの溶媒は、単独で、又は2種以上を組み合わせて使用してもよい。また、前記の工程に使用される重合開始剤としては、特に限定されるものではなく、通常使用される重合開始剤を添加してもよい。具体的には、ジイソプロピルベンゼンヒドロパーオキシド、ジ-t-ブチルパーオキシド、ベンゾイルパーオキシド、t-ブチルパーオキシイソプロピルカーボネート、t-アミルパーオキシ-2-エチルヘキサノエート、t-ブチルパーオキシ-2-エチルへキシルカーボネートなどの有機過酸化物と、2,2’-アゾビスイソブチロニトリル、2,2’-アゾビス2,4-ジメチルバレロニトリル、ジメチル2,2’-アゾビス2-メチルプロピオネートなどの窒素化合物が挙げられる。これらは、単独で、又は2種以上を組み合わせて使用してもよい。また、前記B1、B2及びB3を共重合して得られる共重合体は、重合過程で、分子量や分子量分布を制御するため、α-メチルスチレンダイマーやメルカプト化合物を連鎖移動剤として使用してもよい。α-メチルスチレンダイマーやマーカプト化合物の使用量は、B1、B2及びB3の合計質量に対して質量分率で0.005~5質量である。また、前記の重合条件は、製造設備や重合による発熱量などを考慮し、投入方法や反応温度を適切に調整してもよい。本発明の一実施形態によると、結合剤樹脂は、上述した化学式1で表されるノルボルネン骨格化合物B1、芳香族ビニル化合物又はN-置換マレイミド化合物B2及びカルボキシル基と不飽和結合を有する化合物B3を含む化合物の共重合反応で得られる共重合体に、1分子中に不飽和結合とエポキシ基を有する化合物B4を付加することで、光/熱硬化性を付与した結合剤樹脂であってもよい。前記1分子中に不飽和結合とエポキシ基を有する化合物B4の具体的な一例としては、グリシジルメタアクリレート、3,4-エポキシシクロへキシルメタアクリレート、3,4-エポキシシクロへキシルメチルメタアクリレート、メチルグリシジルメタアクリレートなどが挙げられる。これらのうち、グリシジルメタアクリレートが好ましく使用される。これらはそれぞれ単独で、又は2種以上を組み合わせて使用してもよい。前記1分子中に不飽和結合とエポキシ基を有する化合物B4は、前記共重合体中のカルボキシル基と不飽和結合を有する化合物B3から誘導される構成成分のモル数に対し、モル分率で5~80モル反応させることが好ましく、特に10~80モルがよい。不飽和結合とエポキシ基を有する化合物B4が前記範囲内にあれば、充分な光硬化性や熱硬化性が得られ、感度と鉛筆硬度が両立されて信頼性に優れるため好ましい。本発明の一実施形態において、結合剤樹脂Bは前記B1、B2及びB3を共重合させて得られる共重合体とB4を、例えば以下のような方法で反応させることで製造してもよい。上述した方法によってB1、B2及びB3の共重合体が得られると、フラスコ内の雰囲気を窒素から空気に置換し、前記共重合体のうちのカルボキシル基と不飽和結合を有する化合物B3から誘導される構成成分のモル数に対してモル分率で5~80モルのB4、カルボキシル基とエポキシ基の反応触媒として、例えば、トリスジメチルアミノメチルフェノールをB1、B2、B3及びB4の合計質量に対して質量分率で0.01~5質量、及び重合禁止剤として、例えば、ヒドロキノンをB1、B2、B3及びB4の合計質量に対して質量分率で0.001~5質量をフラスコ内に入れ、60~130°Cで1~10時間反応させることで、前記共重合体とB4を反応させてもよい。また、重合条件と同じく製造設備や重合による発熱量などを考慮し、投入方法や反応温度を適切に調整してもよい。本発明の一実施形態において、結合剤樹脂Bは、ポリスチレン換算の重量平均分子量が3,000~100,000の範囲にあることが好ましく、5,000~50,000の範囲にあることが更に好ましい。結合剤樹脂Bの重量平均分子量が3,000~100,000の範囲にあれば、現像の際、膜の減少が生じにくく、非画素部分の欠落性が良好であるため好ましい。結合剤樹脂Bの酸価は、固形分を基準として30~150mgKOH/gの範囲であることが好ましい。酸価が30mgKOH/g未満である場合、アルカリ水に対する現像性が低くなって基板に残渣を残すおそれがあり、酸価が150mgKOH/gを超過する場合、パターンの脱着が起こる可能性が高くなる。結合剤樹脂Bの分子量分布[重量平均分子量Mw/数平均分子量Mn]は1.5~6.0であることが好ましく、1.8~4.0であることが更に好ましい。分子量分布[重量平均分子量Mw/数平均分子量Mn]が1.5~6.0であると、現像性に優れるため好ましい。結合剤樹脂Bの含有量は、着色感光性樹脂組成物中の固形分に対して、質量分率で通常5~90質量、好ましくは、10~70質量で範囲である。結合剤樹脂Bの含有量が前記基準で5~90質量であれば、現像液に対する溶解性が充分で非画素部分の基板上に現像残渣が発生しにくく、現像の際、露光部の画素部分の膜の減少が生じにくく、非画素部分の欠落性が良好であるため好ましい。光重合性化合物C本発明の着色感光性樹脂組成物に含有される光重合性化合物Cは、光及び後述する光重合開始剤の作用で重合できる化合物であり、単官能単量体、2官能単量体、その他の多官能単量体などが挙げられる。本発明に使用される光重合性化合物Cは、着色感光性樹脂組成物の現像性、感度、密着性、表面問題などを改良するために官能基の構造や官能基の数が異なる2つ又はそれ以上の光重合性化合物を混合して使用してもよく、その範囲は限られない。単官能単量体の具体的な例としては、ノニルフェニルカルビトールアクリレート、2-ヒドロキシ-3-フェノキシプロピルアクリレート、2-エチルへキシルカルビトールアクリレート、2-ヒドロキシエチルアクリレート、N-ビニルピロリドンなどが挙げられる。2官能単量体の具体的な例としては、1,6-へキサンジオールジメタアクリレート、エチレングリコールジメタアクリレート、ネオペンチルグリコールジメタアクリレート、トリエチレングリコールジメタアクリレート、ビスフェノールAのビスアクリロイルオキシエチルエーテル、3-メチルペンタンジオールジメタアクリレートなどが挙げられる。その他の多官能単量体の具体的な例としては、トリメチロールプロパントリメタアクリレート、エトキシレーテッドトリメチロールプロパントリメタアクリレート、プロポキシレーテッドトリメチロールプロパントリメタアクリレート、ペンタエリスリトールトリメタアクリレート、ペンタエリスリトールテトラメタアクリレート、ジペンタエリスリトールペンタメタアクリレート、エトキシレーテッドジペンタエリスリトールヘキサメタアクリレート、プロポキシレーテッドジペンタエリスリトールヘキサメタアクリレート、ジペンタエリスリトールヘキサメタアクリレートなどが挙げられる。これらのうち、2官能以上の多官能単量体が好ましく使用される。光重合性化合物Cは、着色感光性樹脂組成物中の固形分に対して、質量分率で通常1~60質量、好ましくは、5~50質量の範囲で使用される。光重合性化合物Cが前記基準で1~60質量の範囲にあると、画素部の強度や平滑性が良好になるため好ましい。光重合開始剤D本発明による着色感光性樹脂組成物に含有される光重合開始剤Dは、一つの分子内に2つ以上の光活性オキシムエステル骨格を有する化合物を含む。前記一つの分子内に2つ以上の光活性オキシムエステル骨格を有する化合物としては、下記化学式18で表される化合物がR1又はR2を介して二量化されたものが好ましい。前記式において、R1,R2及びR3はそれぞれ独立に、R11,OR11,COR11,SR11,CONR12R13又はCNを示し、R4及びR5はそれぞれ独立に、R11,OR11,SR11,COR11,CONR12R13,NR12COR11,OCOR11,COOR11,SCOR11,OCSR11,COSR11,CSOR11,CN,ハロゲン原子又は水酸基を示し、a及びbはそれぞれ独立に、0~3である。R11、R12及びR13はそれぞれ独立に、水素原子、炭素原子数1~20のアルキル基、炭素原子数6~30のアリール基、炭素原子数7~30のアリールアルキル基又は炭素原子数2~20の複素環基を示し、ここで、アルキル基、アリール基、アリールアルキル基及び複素環基の水素原子は、R21,OR21,COR21,SR21,NR22R23,CONR22R23、-NR22-OR23,-NCOR22-OCOR23,-C=N-OR21-R22,-C=N-OCOR21-R22,CN,ハロゲン原子、-CR21=CR22R23,-CO-CR21=CR22R23,OCO-CR21=CR22R23,O-C1-6アルキレン-OCOR21,COOR21又はエポキシ基で置換されていてもよく、R21,R22及びR23はそれぞれ独立に、水素原子、炭素原子数1~20のアルキル基、炭素原子数6~30のアリール基、炭素原子数7~30のアリールアルキル基又は炭素原子数2~20の複素環基を示し、前記R11,R12,R13,R21,R22及びR23で表示される置換基のアルキレン部分のメチレン基は、不飽和結合、エーテル結合、チオエーテル結合、エステル結合、チオエステル結合、アミド結合又はウレタン結合によって1~5回中断されていてもよく、前記置換基のアルキル部分は分岐側鎖があってもよく、環状アルキルであってもよく、前記置換基のアルキル末端は不飽和結合であってもよく、また、R12とR13及びR22とR23はそれぞれ共に環を形成していてもよく、R3は隣接するベンゼン環と共に環を形成していてもよい。R4及びR5はそれぞれ独立に、R11,OR11,SR11,COR11,CONR12R13,NR12COR11,OCOR11,COOR11,SCOR11,OCSR11,COSR11,CSOR11,CN,ハロゲン原子又は水酸基を示し、a及びbはそれぞれ独立に、0~3である。好ましくは、前記化学式18でR11,R12,R13,R21,R22及びR23で表示されるアルキル基としては、例えば、メチル、エチル、プロピル、イソプロピル、ブチル、イソブチル、s-ブチル、t-ブチル、アミル、イソアミル、t-アミル、へキシル、ヘプチル、オクチル、イソオクチル、2-エチルへキシル、t-オクチル、ノニル、イソノニル、デシル、イソデシル、ウンデシル、ドデシル、テトラデシル、ヘキサデシル、オクタデシル、イコシル、シクロペンチル、シクロへキシル、シクロヘキシルメチル、ビニル、アリル、ブテニル、エチニル、プロピニル、メトキシエチル、エトキシエチル、プロポキシエチル、ペンチルオキシエチル、オクチルオキシエチル、メトキシエトキシエチル、エトキシエトキシエチル、プロポキシエトキシエチル、メトキシプロピル、2-メトキシ-1-メチルエチルなどが挙げられる。R11,R12,R13,R21,R22及びR23で表示されるアリール基としては、例えば、フェニル、トリル、キシリル、エチルフェニル、クロロフェニル、ナフチル、アントリル、フェナントレニル、前記アルキル基で一つ以上置換されたフェニル、ビフェニリル、ナフチル、アントリルなどが挙げられる。R11,R12,R13,R21,R22及びR23で表示されるアリールアルキル基としては、例えば、ベンジル、クロロベンジル、α-メチルベンジル、α,α-ジメチルベンジル、フェニルエチル、フェニルエテニルなどが挙げられる。R11,R12,R13,R21,R22及びR23で表示される複素環基としては、例えば、ピリジル、ピリミジル、フリル、チエニル、テトラヒドロフリル、ジオクソラニル、ベンゾオキサゾール-2-イル、テトラヒドロピラニル、ピロリジル、イミダゾリジル、ピラゾリジル、チアゾリジル、イソチアゾリジル、オキサゾリジル、イソオキサゾリジル、ピペリジル、ピペラジル、モルフォリニルなどの5~7員複素環が好ましく例示される。また、R12とR13が共に形成できる環、R22とR23が共に形成できる環、及びR3が隣接するベンゼン環と共に形成できる環としては、例えば、シクロペンタン環、シクロへキサン環、シクロペンテン環、ベンゼン環、ピペリジン環、モルフォリン環、ラクトン環、ラクタム環などの5~7員環が挙げられる。また、R11,R12,R13,R21,R22及びR23を置換してもよいハロゲン原子及びR4,R5で示されるハロゲン原子としては、フッ素、塩素、ブロム、ヨードが挙げられる。前記置換基のアルキレン部分のメチレン基は、不飽和結合、エーテル結合、チオエーテル結合、エステル結合、チオエステル結合、アミド結合又はウレタン結合によって1~5回中断されていてもよく、この際中断する結合基は、1種又は2種以上の基であってもよく、連続して中断できる基であれば、2つ以上連続して中断してもよい。また、前記置換基のアルキル部分は分岐側鎖があってもよく、環状アルキルであってもよく、前記置換基のアルキル末端は不飽和結合であってもよい。本発明によるオキシムエステル化合物のうちでも、前記化学式18において、R1が炭素原子数11~20のアルキル基、炭素原子数6~30のアリール基、炭素原子数7~30のアリールアルキル基、炭素原子数2~20の複素環基、OR11,COR11,SR11,CONR12R13又はCNであるものや、R3がエーテル結合又はエステル結合で1~5回中断されている炭素原子数1~12のアルキル基、炭素原子数13~20のアルキル基、OR11,COR11,SR11,CONR12R13又はCNであるもの、特にR1が炭素原子数11~20のアルキル基又は炭素原子数6~30のアリール基であるもの、或いはR3がアルキル基のアルキレン部分のメチレン基がエーテル結合又はエステル結合で1~5回中断されてもよい炭素原子数8以上の分岐アルキル基であるもの、アルキル基のアルキレン部分のメチレン基がエーテル結合又はエステル結合によって1~5回中断されていてもよい炭素原子数13以上のアルキル基であるもの、R3がエーテル結合によって1~5回中断されているアルキル基であるもの、R3がエステル結合によって1~5回中断されているアルキル基であるものが合成が容易で架橋密度も高く、また、光重合開始剤として使用した場合、溶媒であるプロピレングリコール-1-モノメチルエーテル-2-アセテート又はシクロヘキサノンに1質量以上溶解され、光重合開始剤としての要求を満足するため好ましい。本発明によるオキシムエステル化合物は、下記化学式19及び化学式20で表示したように、化学式18で表される化合物がR1又はR2を介して二量化されたものが好ましい。前記化学式19及び化学式20において、R1,R2,R3,R4,R5,a及びbは、前記化学式18で定義されたものと同義である。前記化学式18で表される本発明によるオキシムエステル化合物の好ましい具体的な例としては、下記化学式21~27で表される化合物が挙げられる。但し、本発明は以下の化合物によって何ら制限を受けることはない。前記化学式20で表される本発明によるオキシムエステル化合物の好ましい具体的な例としては、下記化学式28の化合物が挙げられる。但し、本発明は以下の化合物によって何ら制限を受けることはない。前記一つの分子内に2つ以上の光活性オキシムエステル骨格を有する化合物として市販されているものを利用してもよく、具体的には、前記化学式28の構造を有する市販品としてNCI-831株ADEKAが挙げられる。前記一つの分子内に2つ以上の光活性オキシムエステル骨格を有する化合物は、固形分を基準として着色感光性樹脂組成物中の光重合開始剤に対して質量分率で10質量以上、好ましくは20~80質量である。光重合開始剤に前記本発明による一つの分子内に2つ以上の光活性オキシムエステル骨格を有する化合物が前記基準で10質量以上含まれると、光に対する高い感度を示して低露光量でも架橋密度が高く、基板に対する密着性に優れ、現像過程の途中にパターンが剥がれることがなく、熱安定性が優れるため好ましい。本発明による着色感光性樹脂組成物に含有される光重合開始剤Dは、前記一つの分子内に2つ以上の光活性オキシムエステル骨格を有する化合物以外に制限されないが、トリアジン系化合物、アセトフェノン系化合物、ビイミダゾール系化合物及びオキシム化合物からなる群より選択される1種以上の化合物を一緒に使用してもよい。前記光重合開始剤Dを含有する着色感光性樹脂組成物は高感度であり、この組成物を使用して形成される膜は、その画素部の強度や表面平滑性が良好になる。前記トリアジン系化合物としては、例えば、2,4-ビストリクロロメチル-6-4-メトキシフェニル-1.3.5-トリアジン、2,4-ビストリクロロメチル-6-4-メトキシナフチル-1,3,5-トリアジン、2,4-ビストリクロロメチル-6-ピペロニル-1.3.5-トリアジン、2,4-ビストリクロロメチル-6-4-メトキシスチリル-1,3,5-トリアジン、2,4-ビストリクロロメチル-6-[2-5-メチルフラン-2-イルエテニル]-1,3,5-トリアジン、2,4-ビストリクロロメチル-6-[2-フラン-2-イルエテニル]-1,3,5-トリアジン、2,4-ビストリクロロメチル-6-[2-4-ジエチルアミノ-2-メチルフェニルエテニル]-1,3,5-トリアジン、2,4-ビストリクロロメチル-6-[2-3,4-ジメトキシフェニルエテニル]-1,3,5-トリアジンなどが挙げられる。また、前記アセトフェノン系化合物としては、例えば、ジエトキシアセトフェノン、2-ヒドロキシ-2-メチル-1-フェニルプロパン-1-オン、ベンジルジメチルケタール、2-ヒドロキシ-1-[4-2-ヒドロキシエトキシフェニル]-2-メチルプロパン-1-オン、1-ヒドロキシシクロへキシルフェニルケトン、2-メチル-1-4-メチルチオフェニル-2-モルフォリノプロパン-1-オン、2-ベンジル-2-ジメチルアミノ-1-4-モルフォリノフェニルブタン-1-オン、2-ヒドロキシ-2-メチル-1-[4-1-メチルビニルフェニル]プロパン-1-オンのオリゴマなどが挙げられる。また、上述したアセトフェノン系化合物以外に使用可能なアセトフェノン系化合物としては、例えば、下記化学式29で表される化合物が挙げられる。前記化学式29において、R1,R2,R3及びR4はそれぞれ独立に、水素原子、ハロゲン原子、水酸基、炭素原子数1~12のアルキル基によって置換されていてもよいフェニル基、炭素原子数1~12のアルキル基によって置換されていてもよいベンジル基又は炭素原子数1~12のアルキル基によって置換されていてもよいナフチル基を示す。前記化学式29で表される化合物の具体的な例としては、2-メチル-2-アミノ4-モルフォリノフェニルエタン-1-オン、2-エチル-2-アミノ4-モルフォリノフェニルエタン-1-オン、2-プロピル-2-アミノ4-モルフェリノフェニルエタン-1-オン、2-ブチル-2-アミノ4-モルフォリノフェニルエタン-1-オン、2-メチル-2-アミノ4-モルフォリノフェニルプロパン-1-オン、2-メチル-2-アミノ4-モルフォリノフェニルブタン-1-オン、2-エチル-2-アミノ4-モルフォリノフェニルプロパン-1-オン、2-エチル-2-アミノ4-モルフォリノフェニルブタン-1-オン、2-メチル-2-メチルアミノ4-モルフォリノフェニルプロパン-1-オン、2-メチル-2-ジメチルアミノ4-モルフォリノフェニルプロパン-1-オン、2-メチル-2-ジメチルアミノ4-モルフォリノフェニルプロパン-1-オンなどが挙げられる。前記ビイミダゾール系化合物としては、例えば、2,2’-ビス2-クロロフェニル-4,4’,5,5’-テトラフェニルビイミダゾール、2,2’-ビス2,3-ジクロロフェニル-4,4’,5,5’-テトラフェニルビイミダゾール、2,2’-ビス2-クロロフェニル-4,4’,5,5’-テトラアルコキシフェニルビイミダゾール、2,2’-ビス2-クロロフェニル-4,4’,5,5’-テトラトリアルコキシフェニルビイミダゾール又は4,4’,5,5’の位置のフェニル基がカルボアルコキシ基によって置換されているイミダゾール化合物などが挙げられる。このうち、2,2’-ビス2-クロロフェニル-4,4’,5,5’-テトラフェニルビイミダゾール又は2,2’-ビス2,3-ジクロロフェニル-4,4’,5,5’-テトラフェニルビイミダゾールが好ましく使用される。前記オキシム化合物としては、O-エトキシカルボニル-α-オキシイミノ-1-フェニルプロパン-1-オンと、下記化学式30~32で表される化合物などが挙げられる。また、本発明の効果を損傷しない程度であれば、この分野で通常使用されているその他の光重合開始剤などを併用してもよい。その他の光重合開始剤としては、例えばベンゾイン系化合物、ベンゾフェノン系化合物、チオキサントン系化合物、アントラセン系化合物などが挙げられる。これらはそれぞれ単独で、又は2種以上を組み合わせて使用してもよい。前記ベンゾイン系化合物としては、例えば、ベンゾイン、ベンゾインメチルエーテル、ベンゾインエチルエーテル、ベンゾインイソプロピルエーテル、ベンゾインイソブチルエーテルなどが挙げられる。前記ベンゾフェノン系化合物としては、例えば、ベンゾフェノン、0-ベンゾイル安息香酸メチル、4-フェニルベンゾフェノン、4-ベンゾイル-4’-メチルジフェニルスルフェート、3,3’,4,4’-テトラtert-ブチルパーオキシカルボニルベンゾフェノン、2,4,6-トリメチルベンゾフェノンなどが挙げられる。前記チオキサントン系化合物としては、例えば、2-イソプロピルチオキサントン、2,4-ジエチルチオキサントン、2,4-ジクロロチオキサントン、1-クロロ-4-プロポキシチオキサントンなどが挙げられる。前記アントラセン系化合物としては、例えば、9,10-ジメトキシアントラセン、2-エチル-9,10-ジメトキシアントラセン、9,10-ジエトキシアントラセン、2-エチル-9,10-ジエトキシアントラセンなどが挙げられる。その他、2,4,6-トリメチルベンゾイルジフェニルフォスフィンオキシド、10-ブチル-2-クロロアクリドン、2-エチルアントラキノン、ベンジル、9,10-フェナントレンキノン、カンファーキノン、フェニルクリオキシル酸メチル、チタノセン化合物などがその他の光重合開始剤として挙げられる。また、光重合開始剤Dには、光重合開始補助剤D-1を組み合わせて使用してもよい。光重合開始剤Dに光重合開始補助剤D-1を併用すると、これらを含有する着色感光性樹脂組成物は更に高感度になり、この組成物を使用してカラーフィルタを形成する際の生産性が向上するため好ましい。光重合開始補助剤D-1としては、アミン化合物、カルボン酸化合物が好ましく使用される。光重合開始補助剤D-1のうち、アミン化合物の具体例としては、トリエタノールアミン、メチルジエタノールアミン、トリイソプロパノールアミンなどの脂肪族アミン化合物、4-ジメチルアミノ安息香酸メチル、4-ジメチルアミノ安息香酸エチル、4-ジメチルアミノ安息香酸イソアミル、4-ジメチルアミノ安息香酸2-エチルへキシル、安息香酸2-ジメチルアミノエチル、N,N-ジメチルパラトルイジン、4,4’-ビスジメチルアミノベンゾフェノン通称:ミヒラーケトン、4,4’-ビスジエチルアミノベンゾフェノンなどの芳香族アミン化合物が挙げられる。アミン化合物としては、芳香族アミン化合物が好ましく使用される。カルボン酸化合物の具体例としては、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、N-フェニルグリシン、フェノキシ酢酸、ナフチルチオ酢酸、N-ナフチルグリシン、ナフトキシ酢酸などの芳香族へテロ酢酸類が挙げられる。光重合開始剤Dの使用量は、固形分を基準として、結合剤樹脂B及び光重合性化合物Cの合計量に対して質量分率で通常0.1~40質量、好ましくは1~30質量であり、光重合開始補助剤D-1の使用量は、前記基準で通常0.1~50質量、好ましくは1~40質量である。光重合開始剤Dの使用量が前記範囲内にあれば、着色感光性樹脂組成物が高感度化され、この組成物を使用して形成した画素部の強度や、この画素部の表面における平滑性が良好になるため好ましい。また、光重合開始補助剤D-1の使用量が前記範囲内にあれば、着色感光性樹脂組成物の感度が更に高くなり、この組成物を使用して形成されるカラーフィルタの生産性が向上するため好ましい。溶剤E本発明による着色感光性樹脂組成物に含有される溶剤Eとしては、特に限定されず、着色感光性樹脂組成物の分野で使用されている各種有機溶剤を使用してもよい。その具体的な例としては、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類、メチルセロソルブアセテート、エチルセロソルブアセテートなどのエチレングリコールアルキルエーテルアセテート類、プロピレングリコールモノメチルエーテルアセテート、プロピレングリコールモノエチルエーテルアセテート、プロピレングリコールモノプロピルエーテルアセテート、メトキシブチルアセテート及びメトキシペンチルアセテートなどのアルキレングリコールアルキルエーテルアセテート類、ベンゼン、トルエン、キシレン、メシチレンなどの芳香族炭化水素類、メチルエチルケトン、アセトン、メチルアミルケトン、メチルイソブチルケトン、シクロヘキサノンなどのケトン類、エタノール、プロパノール、ブタノール、ヘキサノール、シクロヘキサノール、エチレングリコール、グリセリンなどのアルコール類、3-エトキシプロピオン酸エチル、3-メトキシプロピオン酸メチルなどのエステル類、γ-ブチロラクトンなどの環状エステル類などが挙げられる。前記溶剤のうち、塗布性、乾燥性面において、好ましくは、沸点が100°C~200°Cである有機溶剤が挙げられ、より好ましくは、アルキレングリコールアルキルエーテルアセテート類、ケトン類、3-エトキシプロピオン酸エチルや、3-メトキシプロピオン酸メチルなどのエステル類が挙げられ、更に好ましくは、プロピレングリコールモノメチルエーテルアセテート、プロピレングリコールモノエチルエーテルアセテート、シクロヘキサノン、3-エトキシプロピオン酸エチル、3-メトキシプロピオン酸メチルなどが挙げられる。これら溶剤Eは、それぞれ単独で、又は2種以上を混合して使用してもよい。本発明による着色感光性樹脂組成物中の溶剤Eの含有量は、それを含む着色感光性樹脂組成物全体量に対して、質量分率で通常60~90質量、好ましくは70~85質量である。溶剤Eの含有量が前記基準で60~90質量の範囲内であれば、ロールコータ、スピンコータ、スリットアンドスピンコータ、スリットコータダイコータと称する場合もある、インクジェットなどの塗布装置で塗布したとき、塗布性が良好になるため好ましい。添加剤F本発明による着色感光性樹脂組成物には、必要に応じて充填剤、他の高分子化合物、硬化剤、顔料分散剤、密着促進剤、酸化防止剤、紫外線吸収剤、凝集防止剤などの添加剤Fを併用することもできる。充填剤の具体的な例としては、ガラス、シリカ、アルミナなどが挙げられる。他の高分子化合物としては、具体的には、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などが挙げられる。硬化剤は深部硬化及び機械的強度を高めるために使用され、硬化剤としては、エポキシ化合物、多官能イソシアネート化合物、メラミン化合物、オキセタン化合物などが挙げられる。前記硬化剤において、エポキシ化合物としては、例えば、ビスフェノールA系エポキシ樹脂、水素化ビスフェノールA系エポキシ樹脂、ビスフェノールF系エポキシ樹脂、水素化ビスフェノールF系エポキシ樹脂、ノボラック型エポキシ樹脂、その他芳香族系エポキシ樹脂、脂環族系エポキシ樹脂、グリシジルエステル系樹脂、グリシジルアミン系樹脂、又はこのようなエポキシ樹脂の臭素化誘導体、エポキシ樹脂及びその臭素化誘導体以外の脂肪族、脂環族又は芳香族エポキシ化合物、ブタジエン共重合体エポキシ化物、イソプレン共重合体エポキシ化物、グリシジルメタアクリレート共重合体、トリグリシジルイソシアヌレートなどが挙げられる。前記硬化剤において、オキセタン化合物としては、例えば、カーボネートビスオキセタン、キシレンビスオキセタン、アジペートビスオキセタン、テレフタレートビスオキセタン、シクロヘキサンジカルボン酸ビスオキセタンなどが挙げられる。前記硬化剤において、硬化剤と共にエポキシ化合物のエポキシ基、オキセタン化合物のオキセタン骨格を開環重合させ得る補助化合物を含んでもよい。硬化補助化合物としては、例えば、多価カルボン酸類、多価カルボン酸無水物類、酸発生剤などが挙げられる。カルボン酸無水物として、エポキシ樹脂硬化剤として市販されているものを利用してもよい。そのエポキシ樹脂硬化剤としては、例えば、商品名アデカハードナーEH-700ADEKA工業株製造、商品名リカシッドHH新日本理化株製造、商品名MH-700新日本理化株製造などが挙げられる。前記硬化剤は、単独で、又は2種以上を混合して使用してもよい。前記顔料分散剤としては、市販されている界面活性剤を利用してもよく、例えば、シリコン系、フッ素系、ポリエステル系、ポリアミン系、ポリアクリル系、正イオン系、負イオン系、非イオン系、陽性などの界面活性剤が挙げられる。これらはそれぞれ単独で、又は2種以上を組み合わせて使用してもよい。前記界面活性剤として、例えば、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、3級アミン変性ポリウレタン類、ポリエチレンイミン類などがあり、これ以外に、商品名KP信越化学工業株製造、ポリフローPOLYFLOW共栄社化学工業株製造、エフトップEFTOPトーケムプロダクツ社製造、メガファックMEGAFAC大日本インキ化学工業株製造、フロラードFlourad住友スリーエム株製造、アサヒガードAsahiguard、サーフロンSurflon以上、旭硝子株製造、ソルスパースSOLSPERSEゼネカ株製造、EFKAEFKAケミカルス社製造、PB821味の素株製造などが挙げられる。前記密着促進剤としては、例えば、ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロへキシルエチルトリメトキシシラン、3-クロロプロピルメチルジメトキシシラン、3-クロロプロピルトリメトキシシラン、3-メタクリルオキシプロピルトリメトキシシラン、3-メルカプトプロピルトリメトキシシラン、3-イソシアネートプロピルトリメトキシシラン、3-イソシアネートプロピルトリエトキシシランなどが挙げられる。これら密着促進剤は、それぞれ単独で、又は2種以上を組み合わせて使用してもよい。密着促進剤は、着色感光性樹脂組成物の固形分に対して、質量分率で通常0.01~10質量、好ましくは、0.05~2質量が含まれる。前記酸化防止剤としては、具体的には、2,2’-チオビス4-メチル-6-t-ブチルフェノール、2,6-ジ-t-ブチル-4-メチルフェノールなどが挙げられる。前記紫外線吸収剤としては、具体的には、2-3-tert-ブチル-2-ヒドロキシ-5-メチルフェニル-5-クロロベンゾトリアゾール、アルコキシベンゾフェノンなどが挙げられる。前記凝集防止剤としては、具体的には、ポリアクリル酸ナトリウムなどが挙げられる。本発明による着色感光性樹脂組成物は、例えば、以下のような方法によって製造されてもよい。着色材料Aを予め溶剤Eと混合し、着色材料の平均粒径が0.2μm以下程度になるまでビーズミルなどを利用して分散させる。この際、必要に応じて顔料分散剤が使用され、また結合剤樹脂Bの一部又は全部が配合される場合もある。得られた分散液以下、ミルベースと称することもあるに結合剤樹脂Bの残り分、光重合性化合物C及び光重合開始剤D、必要に応じて使用されるその他の成分、必要に応じて追加の溶剤を所定の濃度になるように更に添加し、目的とする着色感光性樹脂組成物を得る。本発明では、上述した本発明による着色感光性樹脂組成物を所定のパターンに形成した後、露光及び現像して形成されるカラー層を含むカラーフィルタと、これを具備した液晶表示装置を提供する。本発明による前記着色感光性樹脂組成物を利用してカラーフィルタを形成する工程を、図1及び2を参照して以下説明する。本発明による着色感光性樹脂組成物を使用してCOAColorFilteronArray方式によるカラーフィルタを製造する場合には、SiNx保護層塗膜21が形成されたTFT層31を有するガラス基板41上に、直接赤色、緑色、青色の各ピクセルパターン11,12,13を形成する。前記ピクセルパターン11,12,13は、前記SiNx塗膜21の上に形成する図1a。TFT層31と電極IZO層との電気的導通路を形成するための工程で、SiNx保護層塗膜21の除去のためにマスクを利用してポジティブ感光性樹脂膜51をパターニングする図1b。前記ポジティブ感光性樹脂膜51の下部面電気的導通路に位置したSiNx保護層塗膜21を、乾式エッチングドライエッチングして電気的導通路を形成する図1c。図1cのピクセルパターン11,12,13の上に残存するポジティブ感光性樹脂膜51を除去するために、ストリッパ現像液を使用してポジティブ感光性樹脂膜51層を除去する図1d。TFT層31との共通電極IZO層61として使用することになるIZO層61を蒸着する図2e。共通電極IZO層61層を形成するために、共通電極IZO層61層の上部にポジティブ感光性樹脂膜51を形成する図2f。形成されたポジティブ感光性樹脂膜51の露光部分IZO層61が露出された部分を湿式エッチングウェットエッチングによって除去する図2g。図2gの共通電極IZO層61の上に残存するポジティブ感光性樹脂膜51を除去するために、ストリッパ現像液を使用してポジティブ感光性樹脂膜51層を除去する図2h。前記のようにして製造されたカラーフィルタは、低露光量でもパターンの欠けがないため、優れた品質の液晶表示装置を高い収率で提供することができる。以下では、本発明を実施例に基づいて更に詳しく説明するが、下記に開示される本発明の実施の形態はあくまでも例であり、本発明の範囲はこれら実施の形態に限られない。本発明の範囲は特許請求の範囲に表示されており、更に特許請求の範囲の記載と均等な意味及び範囲内における全ての変更を含有している。以下の実施例、比較例において含有量を示す及び部は、特別に言及しない限り、着色感光性樹脂組成物に対する質量又は質量部を意味する。<結合剤樹脂の合成例:結合剤樹脂B>攪拌機、温度計、還流冷却管、滴下ロート及び窒素導入管を具備したフラスコに、プロピレングリコールモノメチルエーテルアセテート90g、プロピレングリコールモノメチルエーテル90g及び2-ノルボルネン2-norbornene11.0g0.10モルを混合して導入し、フラスコ内の雰囲気を空気から窒素にした後、80°Cに昇温させ、ベンジルメタクリレート70.5g0.4モル、メタクリル酸45.0g0.5モル及びプロピレングリコールモノメチルエーテルアセテート136gを含む混合物に、t-ブチルパーオキシ2-エチルへキシルカーボネート3.2gを添加した溶液を滴下ロートから2時間にかけてフラスコに滴下し、100°Cで5時間更に攪拌を続けた。次に、フラスコ内の雰囲気を窒素から空気にし、グリシジルメタクリレート30g[0.2モル本反応に使用したメタクリル酸のカルボキシル基に対して40モル]、トリスジメチルアミノメチルフェノール0.9g及びヒドロキノン0.145gをフラスコ内に投入し、110°Cで6時間反応を続けさせ、固形分の酸価が100mgKOH/gである樹脂Bを得た。GPCによって測定したポリスチレン換算の重量平均分子量は31,000であり、分子量分布Mw/Mnは2.3であった。この際、前記結合剤樹脂の重量平均分子量Mw及び数平均分子量Mnの測定にはHLC-8120GPC東ソー株製造装置を使用しており、カラムはTSK-GELG4000HXLとTSK-GELG2000HXLを直列接続して使用しており、カラムの温度は40°C、移動相溶媒はテトラヒドロフラン、流速は1.0ml/分、注入量は50μl、検出器RIを使用しており、測定試料の濃度は0.6質量溶媒=テトラヒドロフラン、固定用標準物質はTSKSTANDARDPOLYSTYRENEF-40,F-4,F-1,A-2500,A-500東ソー株製造を使用した。<実施例1~4及び比較例1~5>下記表1に記載した各成分のうち、予めA着色材料である顔料及びFその他の添加剤である顔料分散剤の合計量が顔料、顔料分散剤及びプロピレングリコールモノメチルエーテルアセテートの混合物の合計量に対して質量分率で20質量になるように混合し、ビーズミルを利用して顔料を充分に分散させてからビーズミルを分離し、プロピレングリコールモノメチルエーテルアセテートの残量を含む残りの成分を更に添加して混合し、着色感光性樹脂組成物を得た。前記表1中、各構成成分はそれぞれ以下に示すものである。着色材料A1:青色顔料分散液C.I.ピグメントグリーン58着色材料A2:黄色顔料分散液C.I.ピグメントイエロー150光重合性化合物C:ジペンタエリスリトールヘキサアクリレートKAYARADDPHA;日本化薬株製造開始剤D1:化学式28[NCI-831<製造社:株ADEKA>]開始剤D2:エタノン-1-[9-エチル-6-2-メチル-4テトラヒドロピラニルオキシベンゾイル-9H-カバゾール‐3-イル]-1-0-アセチルオキシムIrgacureOXE02;CibaSpecialtyChemical社製造開始剤D3:2-ベンジル-2-ジメチルアミノ-1-4-モルフォリノフェニル-ブタン-1-オンIrgacure369;CibaSpecialtyChemical社製造開始剤D4:4.4’-ビスジエチルアミノベンゾフェノンEAB-F;保土谷化学株製造溶剤E:プロピレングリコールモノメチルエーテルアセテート添加剤F1:アクリル系顔料分散剤Disperbyk-2009;BYK社製造添加剤F2:3-メタクリルオキシプロピルトリメトキシシラン<測定試片の製作>2平方インチのガラス基板コーニング社製造、1737を中性洗剤、水及びアルコールの順で洗浄してから乾燥させた。このガラス基板上に前記の着色感光性樹脂組成物表1を100mJ/cm2の露光量365nmで露光し、現像工程を省略したときの後焼成の後の膜の厚さが3.2μmになるようにスピンコーティングし、次にクリーンオーブン中、100°Cで3分間予備乾燥させた。冷却させた後、この着色感光性樹脂組成物を塗布した基板と石英ガラス製フォトマスク透過率を1~100の範囲で階段状に変化させるパターンと、1μmで50μmまでのライン/スペースパターンを有するの間隔を100μmにし、ウシオ電機株製の超高圧水銀ランプ商品名USH-250Dを利用して、大気雰囲気下で100mJ/cm2の露光量365nmで光走査した。次に、非イオン系界面活性剤0.12と、水酸化カリウム0.06を含む水系現像液に前記塗膜を26°Cで所定時間浸してから現像した後、水洗してから230°Cで60分間乾燥させた。得られた画素部では、表面粗さを発見することができなかった。また、非画素部では、基板上に現像残渣が発生しなかった。1:現像した後、L/Sにパターンの欠けが発生しないようにするために必要な最低必要露光量が20mJ以下である場合は○、20mJ超過である場合は×とした。2:実施例及び比較例の組成が、同じx,y色座標上で実施例1組成の透過率Yを100とした場合、透過率が5未満に落ちる場合は○、5以上である場合は×とした。前記表2に示したように、本発明によって光重合開始剤として一つの分子内に2つ以上の光活性オキシムエステル骨格を含む化合物であるD1を含む実施例1~4の場合、これを含まない比較例1~5に比べ、低露光量でもパターンの欠けと透過度の低下がないことを確認することができた。"